(57)【特許請求の範囲】
【請求項１】
高分子化合物によって表面処理されたカプセル型顔料および溶剤を少なくとも含んでなる油性インクジェットインクであって、前記高分子化合物は、α値５〜６０の化合物が側鎖として付加され、かつ、前記溶剤に混和性の櫛形ポリウレタン化合物であり、前記α値５〜６０の化合物は、アルキル（メタ）アクリレート、アルキル基末端ポリアルキレングリコールモノ（メタ）アクリレートまたはアルキルアリール基末端ポリアルキレングリコールモノ（メタ）アクリレートであることを特徴とする油性インクジェットインク（但し、活性エネルギー線硬化型インクジェットインクを除く）。
【請求項２】
前記高分子化合物は、主鎖として、２価アルコールと２価イソシアネートとが交互に配列したポリウレタン構造を備え、前記２価アルコールとして、少なくともジアルカノールアミンを備え、前記側鎖は、該ジアルカノールアミンの窒素原子を介して前記主鎖に結合している請求項１に記載の油性インクジェットインク。
【請求項３】
アルキル（メタ）アクリレート、アルキル基末端ポリアルキレングリコールモノ（メタ）アクリレートまたはアルキルアリール基末端ポリアルキレングリコールモノ（メタ）アクリレートが前記側鎖として前記ジアルカノールアミンの窒素原子にマイケル付加してなる請求項２に記載の油性インクジェットインク。
【請求項４】
前記２価アルコールは、ジアルカノールアミン及びその他の２価アルコールを２５：７５〜７５：２５のモル比（ジアルカノールアミン：その他の２価アルコール）で含有してなる請求項２に記載の油性インクジェットインク。
【請求項５】
前記その他の２価アルコールは、分岐鎖を有するアルキレングリコールである請求項４に記載の油性インクジェットインク。
【請求項６】
前記分岐鎖を有するアルキレングリコールは、プロピレングリコールである請求項５に記載の油性インクジェットインク。
【発明の詳細な説明】
【技術分野】
【０００１】
本発明は、インクジェット記録システムにおける使用に適した油性インクであって、より詳しくは、ノズルプレートに対するはじき性に優れ、ノズルプレートの劣化を抑制できる油性インクジェットインクに関する。
【背景技術】
【０００２】
顔料として、酸価３０〜６０の（メタ）アクリル酸系共重合物によって表面処理されたカプセル型顔料を用いることにより、高顔料濃度でも低粘度の油性インクジェットインクが得られることは既に知られている（特許文献１参照）。
しかし、このインクは、インクジェット印刷装置のヘッドのノズルプレート表面のフッ素樹脂膜に対する濡れ性が良く、ノズルプレート表面に付着しやすい。その結果、ノズルプレート表面に付着したインクが用紙に垂れて画像を汚したり、ノズルプレート表面に付着したインクがインクの吐出を妨げたりするという問題点を備えていた。
【０００３】
また、油性インクを用いたインクジェット印刷装置は、定期的にヘッドクリーニング動作が行われるように設計されている。このヘッドクリーニング動作は、ノズルからインクを吐出させる加圧パージと、ノズルプレートのワイピングから構成される。
上記のようなノズルプレート表面に付着しやすいインクを用いた場合、ノズルプレートのワイピングを行うと、インク中の顔料が研磨剤となり、ノズルプレート表面のフッ素樹脂膜を削り取り、ノズルプレートの撥インク性を永久に低下させてしまう。
【先行技術文献】
【特許文献】
【０００４】
【特許文献１】特開２００７−３１４６５１号公報
【発明の概要】
【発明が解決しようとする課題】
【０００５】
本発明の目的は、ノズルプレートに対するはじき性に優れ、ノズルプレートの劣化を抑制できる油性インクジェットインクを提供することにある。
【課題を解決するための手段】
【０００６】
本発明者等は、上記目的の下に鋭意研究した結果、特定の高分子化合物によって表面処理されたカプセル型顔料を油性インクジェットインクに色材として含有させることにより、ノズルプレートに対するはじき性に優れ、ノズルプレートの劣化を抑制できる油性インクジェットインクが得られることを見出し、本発明を完成するに至った。
【０００７】
すなわち、本発明によれば、高分子化合物によって表面処理されたカプセル型顔料および溶剤を少なくとも含んでなる油性インクジェットインクであって、前記高分子化合物は、α値５〜６０の化合物が側鎖として付加され、かつ、前記溶剤に混和性の櫛形ポリウレタン化合物であることを特徴とする油性インクジェットインクが提供される。
【発明の効果】
【０００８】
本発明によれば、油性インクジェットインクに含有させる色材として、α値５〜６０の化合物が側鎖として付加され、かつ、該インクの溶剤に混和性の櫛形ポリウレタン化合物よって表面処理されたカプセル型顔料を使用することとしたため、ノズルプレートに対するインクのはじき性を向上させることができ、ノズルプレートの劣化を抑制できる。
【図面の簡単な説明】
【０００９】
【図１】実施例におけるノズルプレートに対する濡れ評価の方法を示す縦断面図である。
【発明を実施するための形態】
【００１０】
以下、本発明を更に詳細に説明する。なお、本明細書において、「（メタ）アクリル」及び「（メタ）アクリレート」はそれぞれ「アクリル及び／又はメタアクリル」及び「アクリレート及び／又はメタアクリレート」を意味する。
【００１１】
本発明のインクジェットインクは、顔料及び溶剤から少なくとも構成され、必要に応じて、顔料分散剤や、その他の添加剤を含有することができる。
【００１２】
本発明で使用する溶剤は、油性インクのビヒクルとして使用可能なものであれば特に限定されず、極性有機溶剤であっても非極性有機溶剤であってもよい。本発明で使用する溶剤は、一種単独から構成されてもよく、または、単一の相を形成する限り２種以上の異なる溶剤から構成されてもよい。
【００１３】
本発明で使用する溶剤は、２０〜６０重量％の非極性有機溶剤と８０〜４０重量％の極性有機溶剤とから構成することが好ましく、２５〜５５重量％の非極性有機溶剤と７５〜４５重量％の極性有機溶剤とから構成することがより好ましく、３０〜５０重量％の非極性有機溶剤と７０〜５０重量％の極性有機溶剤とから構成することが特に好ましい。
【００１４】
非極性有機溶剤としては、ナフテン系、パラフィン系、イソパラフィン系等の石油系炭化水素溶剤を使用でき、具体的には、エクソンモービル社製「アイソパー、エクソール」（いずれも商品名）、新日本石油社製「ＡＦソルベント」（商品名）、サン石油社製「サンセン、サンパー」（いずれも商品名）等が挙げられる。これらの非極性有機溶剤は、単独で、または、２種以上組み合わせて用いることができる。
【００１５】
極性有機溶剤としては、脂肪酸エステル系溶剤、高級アルコール系溶剤、脂肪酸系溶剤、グリコールエーテル系溶剤などが挙げられる。
【００１６】
脂肪酸エステル系溶剤としては、例えば、ラウリル酸メチル、ラウリル酸イソプロピル、ミリスチン酸イソプロピル、パルミチン酸イソプロピル、パルミチン酸イソオクチル、パルミチン酸ヘキシル、パルミチン酸イソステアリル、イソパルミチン酸イソオクチル、オレイン酸メチル、オレイン酸エチル、オレイン酸イソプロピル、オレイン酸ブチル、オレイン酸ヘキシル、リノール酸メチル、リノール酸イソブチル、リノール酸エチル、ステアリン酸ブチル、ステアリン酸ヘキシル、ステアリン酸イソオクチル、イソステアリン酸イソプロピル、ピバリン酸２−オクチルドデシル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２エチルヘキサン酸トリメチロールプロパン、トリ２エチルヘキサン酸グリセリルなどが挙げられる。
【００１７】
高級アルコール系溶剤としては、例えば、炭素数６以上のアルコール類が挙げられ、好ましくは炭素数１２以上のアルコール類が挙げられる。好ましい高級アルコール系溶剤としては、イソミリスチルアルコール、イソパルミチルアルコール、イソステアリルアルコール、オレイルアルコールなどが挙げられる。
【００１８】
脂肪酸系溶剤としては、炭素数９以上の脂肪酸、好ましくは炭素数１２以上の高級脂肪酸が挙げられる。かかる脂肪酸の具体例としては、イソノナン酸、イソミリスチン酸、ヘキサデカン酸、イソパルミチン酸、オレイン酸、イソステアリン酸などが挙げられる。
【００１９】
グリコールエーテル系溶剤としては、ジエチレングリコールモノブチルエーテル、エチレングリコールモノブチルエーテル、プロピレングリコールモノブチルエーテル、プロピレングリコールジブチルエーテルなどが挙げられる。
【００２０】
これらの極性有機溶剤は、単独で、または、２種以上組み合わせて用いることができる。本発明において好ましい極性有機溶剤としては、脂肪酸エステル系溶剤が挙げられる。
【００２１】
本発明で使用される顔料としては、有機顔料、無機顔料を問わず、印刷の技術分野で一般に用いられているものを使用でき、特に限定されない。具体的には、カーボンブラック、カドミウムレッド、クロムイエロー、カドミウムイエロー、酸化クロム、ビリジアン、チタンコバルトグリーン、ウルトラマリンブルー、プルシアンブルー、コバルトブルー、アゾ系顔料、フタロシアニン系顔料、キナクリドン系顔料、イソインドリノン系顔料、ジオキサジン系顔料、スレン系顔料、ペリレン系顔料、チオインジゴ系顔料、キノフタロン系顔料、金属錯体顔料などが好適に使用できる。これらの顔料は単独で用いてもよいし、適宜組み合わせて使用してもよい。
【００２２】
本発明において、上記顔料は、特定の高分子化合物によって表面処理したカプセル型顔料の形態で用いられる。上記特定の高分子化合物としては、α値５〜６０の化合物が側鎖として付加された櫛形ポリウレタン化合物であって、インクに使用される溶剤に混和性のものが用いられる。
【００２３】
このような櫛形ポリウレタン化合物としては、例えば、ポリウレタン化合物からなる主鎖と、前記主鎖にグラフト重合したα値５〜６０の化合物からなる側鎖とを含んでなる化合物が挙げられる。ここにおいて、ポリウレタン化合物は、多価アルコールと多価イソシアネートとを反応させて得られたものが挙げられる。
【００２４】
櫛形ポリウレタン化合物の好ましい具体例としては、下記式（１）に示されるような、側鎖（R）を備えた２価アルコール（-O-(XR)-O-）と２価イソシアネート（-CONH-Y-NHCO-）とが交互に配列したポリウレタン構造を備えた化合物が挙げられる。
【００２５】
【化１】
0005607906.tif 000002
式（１）において、Ｘは３価の基を示し、Ｙは２価の基を示し、Rはα値５〜６０の基を示す。
【００２６】
上記式（１）の櫛形ポリウレタン化合物は、２価アルコールと２価イソシアネートとを反応させることにより製造することができる。
２価アルコールは、好ましくは２価のアミノアルコールであり、より好ましくは下記式（２）で表わされるジアルカノールアミンである。
【００２７】
【化２】
0005607906.tif 000003
式（２）において、Rはα値５〜６０の基を示し、ｌは１〜４の整数、ｍは１〜４の整数である。
【００２８】
２価アルコール（-O-(XR)-O-）がジアルカノールアミンの場合、前記側鎖（R）を、該ジアルカノールアミンの窒素原子を介して主鎖に結合させることができる点で好都合である。例えば、下記式（３）で示すように、α，β−不飽和カルボニル化合物（例えば、式C＝C-COO-Rの化合物）をマイケル付加反応により、ジアルカノールアミンの窒素原子にグラフト重合させることができる。このマイケル付加反応による側鎖（R）の導入は、通常、重合前の時点でジアルカノールアミン単量体に対して行われるが、重合後の時点でポリウレタン化合物に含まれるジアルカノールアミンに対して行ってもよい。
【００２９】
【化３】
0005607906.tif 000004
【００３０】
α，β−不飽和カルボニル化合物（例えば、式C＝C-COO-Rの化合物）は、好ましくはα値５〜６０の（メタ）アクリル酸エステルであり、より好ましくはα値５〜６０のアルキル（メタ）アクリレート、アルキル基末端ポリアルキレングリコールモノ（メタ）アクリレートまたはアルキルアリール基末端ポリアルキレングリコールモノ（メタ）アクリレートである。アルキル（メタ）アクリレートの具体例としては、イソステアリル（メタ）アクリレート、ラウリル（メタ）アクリレート、２−エチルヘキシル（メタ）アクリレート、ヘキシル（メタ）アクリレート、ブチル（メタ）アクリレート、エチル（メタ）アクリレート、メチル（メタ）アクリレートなどの（メタ）アクリル酸の炭素数１〜18  のアルキルエステルが挙げられる。アルキル基末端ポリアルキレングリコールモノ（メタ）アクリレートの具体例としては、メトキシポリエチレングリコールアクリレート（ポリエチレングリコールの平均重合度は2〜12モル）、ラウロキシポリエチレングリコールアクリレート（ポリエチレングリコールの平均重合度は2〜12モル）などが挙げられる。アルキルアリール基末端ポリアルキレングリコールモノ（メタ）アクリレートとしては、ノニルフェノキシポリプロピレングリコールアクリレート（ポリプロピレングリコールの平均重合度は2〜20モル）などが挙げられる。
【００３１】
なお、櫛形ポリウレタン化合物の側鎖のα値は、原料であるα，β−不飽和カルボニル化合物のα値と同等である。側鎖のα値は、好ましくは１５〜６０であり、より好ましくは４０〜６０である。α値が低すぎると櫛形ポリウレタン化合物がインク溶剤とりわけ非極性のインク溶剤に対して溶解し易くなるので、カプセル型顔料の形態が維持できず、インクのノズルプレートに対するはじき性が改善されない。α値が高すぎると櫛形ポリウレタン化合物がインク溶剤とりわけ非極性のインク溶剤に対する混和性が低下して顔料が凝集し易くなるので、インクのノズルプレートに対するはじき性が改善されない。
【００３２】
なお、α値とは、tanα＝（無機性値／有機性値）で与えられるαの値である。ここで、「有機性値」及び「無機性値」は、藤田穆により提案された「有機概念図」において用いられている概念に基づくものであり、有機化合物をその炭素領域の共有結合連鎖に起因する「有機性」と置換基（官能基）に存在する静電性の影響による「無機性」との２因子に分けてそれぞれを数値化したものであり、個々の化合物の構造等から求められる値である。したがって、α値は、化合物の「有機性」と「無機性」のバランスを定量的に示すものである。なお、「有機概念図」に関連する事項は、藤田穆著「系統的有機定性分析（混合物編）」風間書房（１９７４）等に詳述されている。
【００３３】
上記式（１）で示される櫛形ポリウレタン化合物がインク溶剤中で結晶化するのを防止しインク溶剤に混和性にするために、上記式（１）の２価アルコール（-O-(XR)-O-）を、側鎖（R）を備えないその他の２価アルコール（-O-X-O-）で一部置き換えることができる。かかるその他の２価アルコール（-O-X-O-）としては、例えば、分岐鎖を有するアルキレングリコールが挙げられる。かかるアルキレングリコールは、上記２価アルコールとしてアルキレングリコール、例えば、プロピレングリコール、ジプロピレングリコール、分子量４００〜９００のポリプロピレングリコールなどを使用することにより導入することができる。
【００３４】
上記式（１）で示される櫛形ポリウレタン化合物は、ジアルカノールアミン及びその他の２価アルコールを２５：７５〜７５：２５のモル比（ジアルカノールアミン：その他の２価アルコール）で含有することが好ましい。
【００３５】
２価イソシアネートは、通常のポリウレタンに使用されているものであれば特に制限されず、例えば、１，３−ビス（イソシアナトメチル）シクロヘキサン、イソフォロンジイソシアナート、メタキシレンジイソシアネート、ヘキサメチレンジイソシアネート、ノルボルネンジイソシアネート、ナフタレンジイソシアネートなどが挙げられる。
【００３６】
上記式（１）の櫛形ポリウレタン化合物は、上記２価アルコールと上記２価イソシアネートとをメチルエチルケトンのような低沸点の非プロトン性溶媒中で反応させることにより製造することができる。反応に際し、上記２価アルコールと上記２価イソシアネートは、通常０．９５〜１．０５のモル比（２価アルコール：２価イソシアネート）で用いられ、未反応原料が残るのを防止するためには、０．９８〜１．０２のモル比（２価アルコール：２価イソシアネート）で用いることが好ましい。
本発明で使用する櫛形ポリウレタン化合物の質量平均分子量（ＧＰＣ法、標準ポリスチレン換算）は、５０００〜３００００  であることが好ましい。該化合物の質量平均分子量が5000より低い場合は、該化合物がインク溶剤中に浮遊してカプセル顔料を維持できないおそれがある。該化合物の質量平均分子量が30000よりも高い場合は、インク粘度が高くなりすぎるおそれがある。
【００３７】
本発明で使用するカプセル型顔料は、メチルエチルケトンのような低沸点の非プロトン性溶剤に溶解した上記櫛形ポリウレタン化合物を、インク用の高沸点溶剤及び顔料と混合し、ビーズミルなどの分散機で分散させた後、低沸点溶剤を揮発させることにより製造することができる。この時、櫛形ポリウレタン化合物、顔料及び高沸点溶剤の使用割合は、
顔料に対して櫛型ポリウレタン化合物は重量比で０．０１〜１０が好ましい。高沸点溶剤の使用割合は顔料に対して重量比で３〜１００が好ましい。低沸点の非プロトン性溶剤は櫛型ポリウレタン化合物が前記高沸点溶剤と調合した時に凝集などが起こらないように十分な量が必要である。好ましい低沸点の非プロトン性溶剤の使用量は櫛型ポリウレタン化合物に対して重量比で１〜１５である。
かくして得られたカプセル型顔料は、顔料表面が上記櫛形ポリウレタン化合物によって被覆されており、上記櫛形ポリウレタン化合物は、α値５〜６０の化合物からなる側鎖を外側に配向させているため、ノズルプレートに対するはじき性に優れるものと考えられる。
【００３８】
カプセル型顔料は、インク全量に対して１〜１５重量％の範囲で含有されることが好ましい。
【００３９】
本発明のインクは、カプセル型顔料の分散を安定化させるために、顔料分散剤を含有してもよい。かかる顔料分散剤としては、カプセル型顔料を溶剤中に安定して分散させるものであれば特に限定されず、従来公知の顔料分散剤を使用できるが、そのうち、ポリエステル鎖からなる側鎖を複数備える櫛形構造のポリアミド系分散剤が好ましく使用される。ポリエステル鎖からなる側鎖を複数備える櫛形構造のポリアミド系分散剤とは、ポリエチレンイミンのような多数の窒素原子を含有する主鎖を備え、かつ、該窒素原子を介してアミド結合した側鎖を複数備える化合物であって、該側鎖がポリエステル鎖であるものをいい、例えば、特開平５−１７７１２３号公報（米国特許第4,645,611号明細書）に開示されているような、ポリエチレンイミンなどのポリアルキレンイミンからなる主鎖を備え、これに３〜８０個のカルボニル―Ｃ３〜Ｃ６―アルキレンオキシ基を含有するポリ（カルボニル―Ｃ３〜Ｃ６―アルキレンオキシ）鎖がアミド架橋によって側鎖として結合している構造の分散剤が挙げられる。なお、かかる櫛形構造のポリアミド系分散剤は、日本ルーブリゾール社製ソルスパース１１２００、ソルスパース２８０００（何れも商品名）などの市販品として入手可能である。
【００４０】
上記分散剤の含有量は、上記顔料を十分にインク中に分散可能な量であれば足り、適宜設定できる。
【００４１】
尚、本発明のインクジェットインクには、インクのノズルプレートに対するはじき性などに影響を与えない限り、上記の溶剤、カプセル型顔料、顔料分散剤に加えて、例えば、染料、防腐剤等を添加できる。
【００４２】
本発明のインクジェットインクは、例えばビーズミル等の公知の分散機に全成分を一括又は分割して投入して分散させ、所望により、メンブレンフィルター等の公知のろ過機を通すことにより調製できる。具体的には、予め溶剤の一部と顔料及び分散剤の全量を均一に混合させた混合液を調製して分散機にて分散させた後、この分散液に残りの成分を添加してろ過機を通すことにより調製することができる。
【００４３】
このようにして得られる本発明のインクジェットインクの２５℃における粘度は、インクジェットヘッドノズルからの吐出に適した５〜３０ｍＰａ・ｓの範囲に設定することが好ましく、７〜１４ｍＰａ・ｓの範囲に設定することがより好ましい。また、保存環境によってインクが凍結しないように、インクの凝固点は−５℃以下とするのが好ましい。
【実施例】
【００４４】
以下、本発明を実施例により詳細に説明するが、本発明はこの実施例に限定されるものではない。
【００４５】
製造例１（ジオールの合成）
３００ｍＬの四つ口フラスコにジエタノールアミン（分子量(MW)１０５．１）１０．５１ｇを仕込み、窒素ガスを通気し攪拌しながら、１１０℃まで昇温した。メトキシポリエチレングリコールアクリレート（ポリエチレングリコール鎖の平均付加モル数９モル、分子量(MW)４８２．０）４８．２０ｇを３０分かけて滴下した。１１０℃に２時間保ちマイケル付加反応を完結させた。冷却した後、メチルエチルケトン５８．７１ｇを加えて希釈して、固形分４９.８重量％のジオール溶液１を得た。
表１に示す成分を使用した以外、ジオール溶液１と同様の方法で、ジオール溶液２〜４を得た。なお、表１中、各成分の配合量は重量％で示してあり、α値は使用したα，β−不飽和カルボニル化合物のものである。
【００４６】
【表１】
0005607906.tif 000005
【００４７】
製造例２（櫛形ポリウレタン化合物の合成）
３００ｍＬの四つ口フラスコに、製造例１で得られたジオール溶液１  １１７．４２ｇと、他のジオール成分としてプロピレングリコール７．６０ｇを仕込み、ジブチル錫ジラウレートを０．１５ｇ添加し、窒素ガスを通気し攪拌しながら、７８℃まで昇温した。そして、タケネート  ６００（１，３−ビス（イソシアナトメチル）シクロヘキサン、三井化学ポリウレタン（株）製）３８．８４ｇとメチルエチルケトン９９．２２ｇとの混合物を３０分かけて滴下した。滴下後、温度７８℃から８０℃の還流下で２４時間反応させた後、冷却して、固形分４０.３重量％の樹脂溶液１を得た。質量平均分子量（ＧＰＣ法、標準ポリスチレン換算）は、１１２００であった。
表２に示す成分を使用した以外、樹脂溶液１と同様の方法で、樹脂溶液２〜４、６及び７を作成した。なお、表２中の各成分の配合量は重量％で示してある。
【００４８】
【表２】
0005607906.tif 000006
【００４９】
製造例３（アクリル系アニオン性樹脂の合成、カプセル型顔料の製造）
攪拌装置、滴下装置、温度センサー、および上部に窒素導入装置を有する還流装置を取り付けた反応容器を有する自動重合反応装置（重合試験機ＤＳＬ−２ＡＳ型、轟産業（株）製）の反応容器にＭＥＫ（２−ブタノン）１０００部を仕込み、攪拌しながら反応容器内を窒素置換した。反応容器内を窒素雰囲気に保ちながら８０℃に昇温させた後、滴下装置よりメタクリル酸２−ヒドロキシエチル１５０部、スチレン２００部、メタクリル酸９２．１部、メタクリル酸ブチル３７０．１部、アクリル酸ブチル１５７．８部、メタクリル酸グリシジル３０．０部、ブレンマーＴＧＬ（重合度調整剤）４０．０部およびパーブチル（登録商標）Ｏ（重合開始剤。いずれも日本油脂（株）製）１００．０部の混合液を４時間かけて滴下した。滴下終了後、さらに同温度で７時間反応を継続させて、酸価６０、重量平均分子量５，９００、不揮発分４６．３２％の共重合体のＭＥＫ溶液を得た。このアクリル系アニオン性樹脂の溶液を樹脂溶液５とした。そして、冷却用ジャケットを備えた混合槽に、上記共重合体２６３部、２５％水酸化カリウム水溶液３０部、水及びカーボンブラックＭＡ１１三菱化学（株）製２５０部、水１０６４部を仕込み、攪拌、混合した。ここでそれぞれの仕込み量は、共重合体は顔料に対して不揮発分で５０％の比率となる量、２５％水酸化カリウム水溶液はスチレン−アクリル系共重合体の酸価が１００％中和される量である。
【００５０】
混合液を直径０．３ｍｍのジルコニアビーズを充填した分散装置〔ＳＣミルＳＣ１００／３２型、三井鉱山（株）製〕に通し、循環方式により４時間分散した。分散装置の回転数は２７００回転／分とし、冷却用ジャケットには冷水を通して分散液温度が４０℃以下に保たれる様にした。分散終了後、混合槽より分散原液を抜き採り、次いで水１０，０００部で混合槽及び分散装置流路を洗浄し、分散原液と合わせて希釈分散液を得た。希釈分散液をガラス製蒸留装置に入れ、メチルエチルケトンの全量と水の一部を常圧蒸留で除いた。
【００５１】
メチルエチルケトンの除かれた分散液を冷却し、その後、攪拌しながら１０％塩酸を滴下してｐＨ４．５に調整したのち、固形分をヌッチェ式濾過装置で濾過、水洗した。ケーキを容器に採り、５０℃、＜０．０１ｍｍＨｇの条件下真空乾燥した。得られた固形物を乳鉢で粉砕して、カプセル型顔料を製造した。このカプセル型顔料を表３中のＭＣ５（対照）とした。
【００５２】
表３に示すように、得られたカプセル型顔料ＭＣ５  １１．０ｇ、顔料分散剤（ルーブリゾール社製顔料分散剤ソルスパース２８０００）５．０ｇ、オレイン酸メチル  ３４．０ｇを混合し、ジルコニアビーズ（直径０．５ｍｍ）を入れて、ロッキングミル（（株）セイワ技研製）により、６７．５０Ｈｚで１２０分間分散した。分散後ジルコニアビーズを除去し、得られた分散体を冷却し、攪拌しながら、超音波ホモジナイザー（ＳＯＮＩＣ＆ＭＡＴＥＲＩＡＬＳ、ＩＮＣ．製、ＶＣ７５０）を用いて１０分間超音波を照射した。かくして、カプセル型顔料を含む顔料分散液５を得た。
【００５３】
製造例４（カプセル型顔料の製造）
上記製造例２で得られた樹脂溶液１  ２．５ｇと顔料（カーボンブラック、三菱化学（株）製ＭＡ１１）１０．０ｇ、顔料分散剤（ルーブリゾール社製顔料分散剤ソルスパース２８０００）５．０ｇ、オレイン酸メチル  ３４．０ｇ、メチルエチルケトン１０．０ｇを混合し、ジルコニアビーズ（直径０．５ｍｍ）を入れて、ロッキングミル（（株）セイワ技研製）により、６７．５０Ｈｚで１２０分間分散した。分散後ジルコニアビーズを除去し、エバポレータを用いて、加熱および減圧をしながら分散体の低沸点溶剤（メチルエチルケトン）の脱溶剤を行った。続いて、得られた分散体を冷却し、攪拌しながら、超音波ホモジナイザー（ＳＯＮＩＣ＆ＭＡＴＥＲＩＡＬＳ、ＩＮＣ．製、ＶＣ７５０）を用いて１０分間超音波を照射した。かくして、カプセル型顔料を含む顔料分散液ＭＣ１を得た。
表３に示す成分を用いた以外は同様にしてＭＣ２〜ＭＣ４、ＭＣ６、ＭＣ７を製造した。なお、表３中の各成分の配合量は重量％で示してある。
【００５４】
製造例５（非カプセル型顔料分散液の製造）
表３に示すように、三菱化学（株）製顔料ＭＡ１１  １０．０ｇ、顔料分散剤（ルーブリゾール社製顔料分散剤ソルスパース２８０００）５．０ｇ、オレイン酸メチル  ３５．０ｇを混合し、ジルコニアビーズ（直径０．５ｍｍ）を入れて、ロッキングミル（（株）セイワ技研製）により、６７．５０Ｈｚで１２０分間分散した。分散後ジルコニアビーズを除去し、得られた分散体を冷却し、攪拌しながら、超音波ホモジナイザー（ＳＯＮＩＣ＆ＭＡＴＥＲＩＡＬＳ、ＩＮＣ．製、ＶＣ７５０）を用いて１０分間超音波を照射した。かくして、非カプセル型顔料を含む顔料分散液８を得た。
【００５５】
【表３】
0005607906.tif 000007
【００５６】
尚、表３記載の原材料の記号は、以下の通りである。
ＭＡ１１（商品名）：三菱化学社製カーボンブラック（窒素吸着比表面積 92m2/g、DBP吸収量 64cm3/100g）。
Ｓ２８０００：ルーブリゾール社製顔料分散剤ソルスパース２８０００（商品名）。
【００５７】
実施例１〜４、比較例１〜４
表４に示す顔料分散液５０．０ｇを、表４に示す溶剤で希釈して、十分に攪拌した。３．０μｍおよび０．８μｍのメンブランフィルターで順に濾過してゴミおよび粗大粒子を取り除きインクジェットインク（顔料分１０重量％）を得た。なお、表４中の各成分の配合量は重量％で示してある。
【００５８】
上記実施例及び比較例でそれぞれ得られたインクジェットインクについて、以下の方法により評価を行った。これらの評価結果を表４に示した。
【００５９】
（１）ノズルプレートに対する濡れ性の評価
図１に示すように、インクジェットインク１を３０ｍｌ容器２に入れ、インクジェットプリンター「ＨＣ５５００」（商品名：理想科学工業（株）製）に使用されるノズルプレート３（長さ５ｃｍ、幅５ｍｍ）の片端をピンセット４でつまみ、もう一方の片端２ｃｍをインクに浸漬させた。その後、ノズルプレートを素早く引き上げ、ノズルプレート上に残ったインク膜がインク滴になるまでの時間を１０回測定し、その平均値を算出し、撥インク時間とし、下記基準で評価した。なお、使用したノズルプレートは、ポリイミドフィルムを基材とし、その表面をフッ素加工したものであった。
評価基準：
◎：撥インク時間      １秒未満、
○：撥インク時間      １秒以上、３秒未満、
△：撥インク時間      ３秒以上、４秒未満、
×：撥インク時間      ４秒以上。
【００６０】
（２）ワイピング耐久性の評価
インクジェットプリンター「ＨＣ５５００」（商品名：理想科学工業（株）製）を用いて、ヘッドメンテナンスのノーマルクリーニングにより、ヘッドクリーニングを１０００回実施し、ワイピングブレードが接した部分の撥インク性を目視評価した。
評価基準：
◎ ：ワイピングブレードが接した全ての部分の撥インク性が保たれている。試験後、即座にインクが完全にはじかれる。
○ ：ワイピングブレードが接した全ての部分の撥インク性が保たれている。試験後、インクが完全にはじかれるまで数秒かかる。
△：ワイピングブレードが接した一部分の撥インク性が低下している。
×：ワイピングブレードが接した全ての部分の撥インク性が低下している。
【００６１】
（３）インク粘度の評価
インクの粘度は、インク中の顔料濃度が１０重量％での粘度である。２５℃において０．１Ｐａ／ｓの速度で剪断応力を０Ｐａから増加させたときの１０Ｐａにおける粘度であり、ＴＡインスツルメント社製レオメータＡＲ−Ｇ２（コーン角度２°、直径４０ｍｍ）で測定した。
【００６２】
【表４】
0005607906.tif 000008
【００６３】
尚、表４記載の原材料の記号は、以下の通りである。
ＡＦ−７（商品名）：新日本石油社製石油系炭化水素溶剤。
【００６４】
表４の結果から、次のことがわかる。
実施例１〜４の油性インクジェットインクは、α値５〜６０の化合物を側鎖として備える櫛形ポリウレタン化合物によって表面処理されたカプセル型顔料を含有するので、ノズルプレートに対するはじき性及びワイピング耐久性が何れも向上した。
【００６５】
これに対し、比較例１は、特開２００７−３１４６５１号公報に記載の（メタ）アクリル酸系共重合物によって表面処理されたカプセル型顔料を含有するので、ノズルプレートに対するはじき性及びワイピング耐久性の何れもが劣っていた。
比較例２は、ジオール成分としてエチレングリコールを含有する櫛形ポリウレタン化合物を用いた例であり、インク溶剤中で結晶化したため、インクを作成できなかった。
比較例３は、側鎖を備えない非櫛形ポリウレタン化合物を用いた例であり、ノズルプレートに対するはじき性及びワイピング耐久性の何れもが劣っていた。
比較例４は、カプセル化されていない顔料を用いた例であり、ノズルプレートに対するはじき性及びワイピング耐久性の何れもが劣っていた。
【産業上の利用可能性】
【００６６】
本発明の油性インクジェットインクは、ノズルプレートに対するはじき性が良好なため、ノズルプレートの劣化を抑制できるので、インクジェット印刷の分野で利用できる。
【符号の説明】
【００６７】
１…インクジェットインク、２…容器、３…ノズルプレート、４…ピンセット。
【図１】
0005607906.tif 000009